250 mL 의 첨가 깔때기 , 기계식 교반기 , 열전쌍 , 실 텀 축합 기 , 및 HBr 가스 세 정기 가 장착 되 어 있 는 1 L 용 둥근 바닥 의 4 - 목 플라스크 에 다중 브롬 화 된 DPE ( 152 . 2 g ; 0 . 245 mol ) 와 456 mL 의 할로 탄소 용매 ( DBM , EDC , 또는 BCM ) 를 넣 었 다 . 그 반응 혼합물 을 환류 온도 로 가열 하 였 다 . GE 250 와트 반사기 램프 또는 Hanovia UV 자외선 중 하나 를 사용 하 여 지방족 브롬화 를 촉매 하 였 다 . 브롬 ( 2 몰 당량 ) 을 두 시간 에 걸쳐 한 방울 씩 첨가 하 였 다 . 만약 반응 이 시작 될 때 고체 가 존재 했 다면 , 그것 을 약 10 % 의 브롬 을 첨가 한 후 에 녹였 다 . 만약 EDC 나 BCM 을 사용 한다면 , 약간 의 고체 는 브롬 의 마지막 10 % 가 첨가 되 는 중 에 침전 으로 형성 될 수 있 다 . 브롬 을 첨가 한 후 반응 을 계속 해서 3 내지 4 시간 동안 교반 한 후 에 HBr 발생 을 모니터 하 였 다 . 반응 혼합물 에서 용매 를 제거 하 거나 ( rotovapped ) 용매 를 증발 시키 고 , 여과 하 여 생성물 을 분리 하 였 다 . 반응 의 수율 은 분리 방법 에 따라 50 내지 95 % 였 다 .